(57)【特許請求の範囲】
【請求項１】
化粧板基板が、補強用繊維を含有し、かつその少なくとも一方の面が原紙で被覆されている原紙貼石膏板であり、該原紙の層間強度が２．５ｋｇ／ｃｍ2以上であり、該化粧板基板の少なくとも一方の原紙面に、ウレタン樹脂、アクリル樹脂、アクリルウレタン樹脂又はエポキシ樹脂からなる化粧層が設けられていることを特徴とする化粧板。
【請求項２】
原紙面にシーラーが塗布されている請求項１に記載の化粧板。
【請求項３】
補強用繊維が石膏の重量の０．３〜５％の割合で含有されている請求項１又は２に記載の化粧板。
【請求項４】
補強用繊維がガラス繊維である請求項１〜３の何れか１項に記載の化粧板。
【請求項５】
化粧板基板の嵩密度が少なくとも０．８ｇ／ｃｍ3である請求項１〜４の何れか１項に記載の化粧板。
【請求項６】
化粧板基板の少なくとも一方の面に補強用面材が積層されている請求項１〜５の何れか１項に記載の化粧板。
【請求項７】
樹脂化粧層及び／又は化粧板基板に抗菌剤が付与されている請求項１〜６の何れか１項に記載の化粧板。
【請求項８】
化粧板基板の表面に抗菌剤が付与されている請求項１〜７の何れか１項に記載の化粧板。
【請求項９】
化粧板基板及び／又は原紙に防水処理が施されている請求項１〜８の何れか１項に記載の化粧板。
【発明の詳細な説明】
【０００１】
【発明の属する技術分野】
本発明は、原紙貼石膏板の少なくとも１面に、樹脂からなる化粧層を設けた反りのない意匠性に優れた化粧板に関する。
【０００２】
【従来の技術】
従来、ウレタン樹脂、アクリル樹脂、アクリルウレタン樹脂又はエポキシ樹脂等からなる樹脂化粧層を設けた化粧板は、一般に表面硬度や撥水性に加え、意匠性に優れており、壁面、床、天井、間仕切り等の建築用や、テーブル、カウンター、食器戸棚等の家具分野、テレビ、ステレオ、冷蔵庫等の家電分野に広汎に使用されている。
【０００３】
特にウレタン樹脂、アクリル樹脂、アクリルウレタン樹脂又はエポキシ化粧板は、基板そのもの又は基板にパターン紙を接着したものの上に、上記樹脂を塗装して得られるが、表面硬度や撥水性に加え、柄に深みのある風合いの良い意匠性に優れた化粧板である。一方、その基板としては、一般に合板及び各種木質系板材、各種セメント板、ケイ酸カルシウム板等が使用されてきた。
【０００４】
しかしながら、上記基板には、遮音性、断熱性、施工性及び防火性等の各性能に加え、廉価であること等の基板として要求される性能を全て満足するものはなく、前記要求性能を全て具備した化粧板用の基板を用いた化粧板が強く要望されている。
【０００５】
前記要求性能を全て満足する基板として、焼石膏、硬化調整剤等の混和剤及び水を混練して泥漿とし、成形及び硬化乾燥して得られる石膏板や、該石膏板の表裏面を原紙で被覆した原紙貼石膏板（例えば、石膏ボード）が挙げられるが、これらの基板に上記樹脂を塗装して得られる樹脂化粧板は、その端部において樹脂化粧層側に反りが生じて扱いにくく、化粧板同士の継ぎ目は平滑にならず、更に施工上（使用上）にも障害があった。
【０００６】
【発明が解決しようとする課題】
従って本発明の目的は、化粧板基板に原紙貼石膏板を使用し、反りのない、しかも遮音性、断熱性、施工性、防火性及び抗菌・防黴性等の各性能に加え、廉価である樹脂化粧板、特にウレタン樹脂、アクリル樹脂、アクリルウレタン樹脂又はエポキシ樹脂化粧板を提供することである。
【０００７】
【課題を解決するための手段】
上記目的は以下の本発明によって達成される。即ち、本発明は、化粧板基板が、補強用繊維を含有し、かつその少なくとも一方の面が原紙で被覆されている原紙貼石膏板であり、該原紙の層間強度が２．５ｋｇ／ｃｍ2以上であり、該化粧板基板の少なくとも一方の原紙面に、ウレタン樹脂、アクリル樹脂、アクリルウレタン樹脂又はエポキシ樹脂からなる化粧層が設けられていることを特徴とする化粧板である。
【０００８】
本発明によれば、化粧板基板として使用する原紙貼石膏板の芯材中に補強用繊維を含有せしめ、更には原紙貼石膏板における原紙の層間強度を高めることにより、化粧板基板としての原紙貼石膏板の強度を高めることにより、これらの化粧板基板にウレタン樹脂、アクリル樹脂、アクリルウレタン樹脂又はエポキシ樹脂からなる化粧層を設けた際に生じる化粧板基板の反りを極めて効率的に防止することができる。
【０００９】
【発明の実施の形態】
次に好ましい実施の形態を挙げて本発明を更に詳細に説明する。
本発明で用いる石膏板は、天然石膏、副産石膏及び排煙脱硫石膏等の単独、若しくは混合した石膏を焼成して焼石膏とし、これを水と混練し、成形及び硬化させて得られる。又、本発明で用いる原紙貼石膏板は、上記石膏板の製造に際してその少なくとも一方の面を原紙で被覆して得られる。
【００１０】
又、上記石膏板の補強に使用する補強用繊維としては、新聞等の故紙やバージンパルプ、無機繊維であるガラス繊維、ロックウール、ワレストナイト、セピオライト等が挙げられる。これらの補強用繊維は、単独若しくは混合物として、石膏板を構成する石膏の重量の０．３〜５％、好ましくは０．５〜１．５％の量で石膏板中に含有させることができる。
【００１１】
尚、これらの補強用繊維を石膏板内に良好な状態で分散させるには、焼石膏と繊維及び水等を混練してスラリーとする前に、上記繊維を焼石膏と混合する等して繊維の表面を焼石膏で被覆するか、集束性を持たせ、水に接して分散性が発揮されるポリエチレンオキサイド等で表面処理してから用いるのが好ましい。
【００１２】
このように繊維の表面が焼石膏や分散剤でコーティングされることにより、繊維は焼石膏の泥漿中に容易に均一に分散され、最終的に石膏板中に均一に分散した状態で混在することとなり、繊維が硬化体のつなぎの働きをなすものである。そのため、充分に強度の向上した石膏板が得られることになる。特に、ガラス繊維が石膏板としたときにその補強効果が高いので、無機繊維としてガラス繊維を使用するのが好ましい。
【００１３】
又、補強用繊維を含有する石膏板やこの石膏板の少なくとも１面が原紙で被覆された原紙貼石膏板の嵩密度は少なくとも０．８ｇ／ｃｍ3とし、その好ましい範囲は０．９〜１．３ｇ／ｃｍ3である。尚、嵩密度が０．８未満になると前記樹脂層形成後の化粧板の反りの発生を十分に抑制することが困難となり、一方、嵩密度が１．３ｇ／ｃｍ3を超える場合には、得られる化粧板はその施工上取り扱いにくくなる。
【００１４】
又、以上の如き化粧板基板に施す化粧層の樹脂としては、ウレタン樹脂、アクリル樹脂、アクリルウレタン樹脂又はエポキシ樹脂が挙げられる。ウレタン樹脂の好適な例は、ポリアルキレンポリオール、ポリエステルポリオール、ポリカーボネートポリオール等を基体樹脂とし、これらのポリオールの架橋剤としてポリイソシアネート化合物を組み合わせて得られる２液型樹脂塗料であり、アクリル樹脂の好適な例は、（メタ）アクリル酸、（メタ）アクリル酸エステル、水酸基やエポキシ機等の反応基を有する（メタ）アクリル酸エステル等のアクリルモノマーの単独又は共重合体を含む樹脂塗料であり、アクリルウレタン樹脂の好適な例は、上記ポリウレタン樹脂においてポリオールとしてアクリルポリオールを使用した２液型樹脂塗料であり、又、エポキシ樹脂の好適な例は、主剤であるエポキシ樹脂と硬化剤であるポリアミンやポリカルボン酸とを組み合わせた２液硬化型樹脂である。このよう樹脂塗料は種々の商品面で市場から入手して本発明で使用することができる。
【００１５】
そのほか、ウレタン樹脂、アクリル樹脂、アクリルウレタン樹脂又はエポキシ樹脂中に重合性基であるアクリロイル基やビニル基を導入した反応性樹脂、該樹脂に多官能（メタ）アクリル酸エステルモノマーを混合してなる紫外線硬化性又は電子線硬化性であるウレタン樹脂、アクリル樹脂、アクリルウレタン樹脂又はエポキシ樹脂等も使用することができる。このような光硬化性樹脂塗料は種々の商品面で市場から入手して本発明で使用することができる。
【００１６】
以上の如き樹脂塗料はクリヤー塗料でもよいし、又、顔料によって着色された着色塗料であってもよい。これらの樹脂塗料の塗布方法としては、ロールコーター、フローコーター、吹き付け等、従来公知の何れの塗布方法であってもよい。前記化粧板基材に上記塗料を塗布する場合には、化粧板基材に直接塗布して樹脂層を形成してもよく、又、化粧板基材の少なくとも一面に、化粧シートを貼着したり、或は熱転写方法、水圧転写方法、指圧転写方法等により化粧板基材表面に任意の絵柄等を付与した後、該絵柄面に前記樹脂塗料を塗布及び硬化させてもよい。又、化粧板基材に対する樹脂塗料の塗布面は片面でもよく、両面でもよく、又、側面でもよく、更には全面であってもよい。上記樹脂塗料によって形成される樹脂層は５０〜１５０μｍの厚さが好ましい。
【００１７】
又、化粧板基板である石膏板の強度向上を目的として、石膏板の樹脂化粧層と反対の面又は両面に補強用の薄鋼板や原紙（例えば、石膏ボードの製造に通常使用されている石膏ボード原紙）、グラスネット、グラスマット等の補強面材を積層することもできる。特に石膏板の表側に原紙を積層するときは、石膏板の強度を向上させるばかりでなく、上記樹脂を原紙面に塗装することにもなるので、樹脂が原紙に程よく浸透し、石膏板に対する樹脂の乗り及び樹脂層の石膏板に対する密着力が向上することにもなる。
【００１８】
尚、該原紙は一般に複数層で構成されており、上記樹脂を該原紙面に塗装するときには、塗装面側に生じる反り応力により該原紙はその層間で剥離し易くなるので、層間強度を２．５ｋｇ／ｃｍ2以上に保つか、若しくはエポキシ樹脂等のシーラーを原紙面に塗布することにより層間剥離を防止することができる。尚、補強用面材としてアルミニウム等の導電性の薄板を使用すると、石膏板や原紙貼石膏板の補強用となるばかりではなく、外部からの各種電波障害等を防止することにもなる。
【００１９】
又、風呂場や厨房等の水廻りの壁面、床面及び天井面等における黴の発生を防止するために、樹脂化粧層内外面及び／又は化粧板基板内外面に抗菌剤を付与することができる。その抗菌剤としては、市販の抗菌剤を使用することができ、例えば、アニリン誘導体、ハロゲン系化合物、硫黄化合物、２−（４−チアゾリル）ベンズイミダゾール等のイミダゾール・チアゾール系の化合物、銀、銅、亜鉛及び錫等の無機系抗菌剤等が挙げられる。
【００２０】
上記したような抗菌剤の使用量としては、抗菌剤の種類や化粧板が使用される場所等により異なるが、経済性及び効果を考慮すれば、一般的には、樹脂化粧層又は化粧板基板に抗菌剤を内添する場合は、対象物重量に対して０．１〜３．０％の範囲で添加することが好ましく、樹脂化粧層又は化粧板基板に抗菌剤を塗布する場合は、樹脂層又は化粧板基板１ｍ2当り０．０１〜４ｇの範囲で塗布することが好ましい。
尚、抗菌剤を付与するところは、特に限定されないが、好ましくは化粧板基板の表面（樹脂層側）に塗布するか或いは樹脂化粧層に内添させる。
【００２１】
本発明の化粧板の１例を図を参照して更に具体的に説明する。本発明の化粧板１は、図１に示すように、アクリルポリウレタン樹脂層２、様々な模様が印刷されたパターン紙３、接着剤層４、化粧板基板５から構成されており、補強用繊維を含有している石膏板６の両面は原紙７で被覆されている。しかしながら、石膏板６の側面や裏面側から吸湿や吸水による化粧板基板５の強度低下を防止するために、それぞれの側面や裏面ばかりではなく、石膏板６や原紙７に、パラフィン系或いはシリコン系又はその他の撥水剤を用いて撥水処理を施すことができる。
【００２２】
尚、無地の化粧板を作製する場合にはパターン紙３を省略することができるのは勿論であるが、化粧板の仕上がりの意匠性を特に向上させる場合にはパターン紙の代わりに白色のチタン紙を用いることができる。又、パターン紙３を使用しないときは接着剤層４は省略することができる。
【００２３】
尚、本発明において使用する石膏板若しくは原紙貼石膏板の構成は、石膏として主に工業的に多用されるβ型焼石膏を用い、これに補強用繊維、更に必要に応じてパーライト、バーミキュライト等の軽量骨材、各種発泡剤、石膏用減水剤、石膏凝結促進剤、石膏凝結遅延剤等の公知のものを併用した構成としてもよく、該石膏板若しくは原紙貼石膏板は、所定量の焼石膏、補強用繊維、水、各種添加剤を混合してスラリーとし、常法に従って成形し且つ硬化乾燥して得られる。
【００２４】
又、原紙貼石膏板を化粧板基板とする場合は、その原紙貼石膏板は、芯材を前記石膏板と同様の構成とし、前記同様のスラリーを得、常法に従って原紙貼石膏板用原紙を用いて被覆成形し且つ硬化乾燥して得られる。
【００２５】
【実施例】
次に実施例及び比較例を挙げて本発明を更に具体的に説明する。
実施例１
ガラス繊維を０．８重量％含む原紙貼石膏板（厚さ９．５ｍｍ、幅１００ｍｍ及び長さ６００ｍｍ）の側面を含む全表面に、２液型アクリルウレタン樹脂塗料を吹き付け法により乾燥時の厚みが１００μｍになるように塗布、乾燥及び硬化させて本発明の化粧板を得た。
【００２６】
実施例２
実施例１と同じ原紙貼石膏板の側面を含む全表面に、実施例１と同じ２液型アクリルウレタン樹脂塗料を吹き付け法により乾燥時の厚みが５０μｍになるように塗布した後、それらの片面及び側面に、印刷フイルムを水圧転写させ、更にその転写面に上記と同じアクリルウレタン樹脂塗料を乾燥時の厚みが５０μｍになるように塗布、乾燥及び硬化させて本発明の化粧板を得た。
【００２７】
実施例３
実施例１における樹脂塗料に代えて２液型ウレタン樹脂塗料を使用した以外は実施例１と同様にして本発明の化粧板を得た。
【００２８】
実施例４
実施例２における樹脂塗料に代えて２液型エポキシ樹脂塗料を使用した以外は実施例２と同様にして本発明の化粧板を得た。
【００２９】
比較例１
実施例１における石膏板に代えてケイカル板を使用した以外は実施例１と同様にして比較例の化粧板を得た。
比較例２
実施例１における石膏板に代えてガラス繊維を含まない同様の石膏板を使用した以外は実施例１と同様にして比較例の化粧板を得た。
以上の実施例及び比較例のボードの反りの性状を下記表１に示し、他の性状を表２に示す。尚、表２において比較例２は反りが大きく実用性がないので他の性状は示さない
【００３０】
表１
0003943222.tif 000002
反り：化粧板の樹脂層面に定規を当てて測定した。
表２
0003943222.tif 000003
◎：良好    ○：普通    ×：問題あり
ＪＩＳ  Ａ  ５４１４「パルプセメント板（２００時間照射）」
ＪＩＳ  Ｋ  ５４００「塗料一般試験方法」
【００３１】
実施例５
抗菌剤として武田薬品工業（株）社製の商品「コートサイド１１０粒剤」を０．３重量％含み、且つガラス繊維を０．８重量％含有する石膏芯に原紙を被覆した原紙貼石膏板と、抗菌剤を含まずガラス繊維を０．８重量％含有する原紙貼石膏板とを夫々常法により製造し、実施例１と同様にしてアクリルウレタン樹脂層を設けて各化粧板を用意した。次いで、各化粧板を１０×１０ｃｍの大きさに切断し、側面をアルミ箔で被覆し、水を入れたデシケーター中に入れ、３０℃の部屋に放置し、黴の発生について観察した。尚、デシケーター内は温度３０℃、相対湿度１００％であった。その結果を表３に示す。
【００３２】
表２
0003943222.tif 000004
○：全く黴の発生が認められなかった
×：黴の発生が認められた
【００３３】
以上のように、本発明の化粧板は、これを構成する化粧板基板の防火性、加工性及び経済性等が、従来の化粧板基材と比較して全てにおいて優れており、且つウレタン樹脂、アクリル樹脂、アクリルウレタン樹脂又はエポキシ樹脂塗装後の表面の反りは殆どなく、樹脂本来の有する撥水性や表面硬度に優れ、柄に深みのある風合いの良い意匠性に優れた化粧板であった。
【００３４】
【発明の効果】
本発明は、化粧板基板とする原紙貼石膏板の芯材中に補強用繊維を混在せしめ、更に原紙の層間強度を高め、原紙貼石膏板の嵩密度を高めたので、その表面に樹脂層を形成しても、得られる化粧板に反りが発生することがなく、使用した樹脂本来の有する撥水性や表面硬度に優れ、特にウレタン樹脂、アクリル樹脂、アクリルウレタン樹脂又はエポキシ樹脂を用いて樹脂層を形成した場合には、柄に深みのある風合いの良い意匠性に優れた化粧板が得られる。
又、化粧板基板として原紙貼石膏板を使用するので、遮音性、断熱性、施工性及び防火性等の各性能に加え、樹脂化粧層が施された廉価な化粧板が提供される。
更に、化粧板基板の内外面及び／又は樹脂化粧層内外面に抗菌剤を付与することにより、抗菌・防黴性に優れた化粧板が提供される。
【図面の簡単な説明】
【図１】  本発明に係る化粧板の１実施例を示す断面図。
【符号の説明】
１：樹脂化粧板
２：樹脂層
３：パターン紙
４：接着剤の層
５：原紙貼石膏板
６：石膏板
７：原紙
【図１】
0003943222.tif 000005